(57)【要約】【課題】本発明は、液晶表示装置のバックライトユニットに組み込まれ、液晶パネル側にバックライト光を効率よく出射する微細なレンズピッチのレンズ非集光部領域に金属反射層を有するレンズアレイシートからなる光学シート、その光学シートの製造方法およびその光学シートを備えたバックライトを提供することを目的とする。【解決手段】レンズアレーシートのレンズ面と反対側の平坦面の非集光部領域に光線を反射する金属反射層が形成されてなる光学シート、その光学シートの製造方法およびその光学シートを備えたバックライトである。【選択図】図１
2007065268.tif 000002
【特許請求の範囲】
【請求項１】
レンズアレイシートのレンズ面と反対側の平坦面の非集光部領域に光線を反射する金属反射層が形成されてなる光学シート。
【請求項２】
前記レンズアレイシートが、シリンドリカル状レンズを一方向に複数配列したレンチキュラーレンズシートであることを特徴とする請求項１記載の光学シート。
【請求項３】
請求項１または２記載の光学シートの製造方法であって、
レンズアレイシートのレンズ面と反対側の平坦面に、（１）実質的に光線透過性を有する金属蒸着層を形成する工程と、（２）その金属蒸着層上にポジ型レジスト層を形成する工程と、（３）レンズアレイシートのレンズ面側よりレンズを介して露光する工程と、（４）前記ポジ型レジスト層を現像して露光部の感光レジスト層を剥離・除去する工程と、（５）前記金属蒸着層をエッチングする工程と、（６）非露光部の非感光レジスト層を剥離・除去する工程と、からなることを特徴とする光学シートの製造方法。
【請求項４】
前記工程（６）の後、さらに、前記金属蒸着層に金属メッキを施す工程を有することを特徴とする請求項３記載の光学シートの製造方法。
【請求項５】
請求項１または２記載の光学シートの製造方法であって、
レンズアレイシートのレンズ面と反対側の平坦面に、（１）無電解メッキを行うための核剤を含有するポジ型レジスト層を形成する工程と、（２）レンズアレイシートのレンズ面側よりレンズを介して露光する工程と、（３）前記ポジ型レジスト層を現像して露光部の感光レジスト層を剥離・除去する工程と、（４）前記ポジ型レジスト層の非露光部の非感光レジスト層に無電解メッキを行うための活性化核剤を析出・生成させる工程と、（５）前記活性化核剤を析出・生成したレジスト層に無電解メッキを施す工程と、からなることを特徴とする光学シートの製造方法。
【請求項６】
前記無電解メッキを行うための核剤が、パラジウム（Ｐｄ）−スズ（Ｓｎ）錯体であることを特徴とする請求項５記載の光学シートの製造方法。
【請求項７】
前記析出・生成させる活性化核剤が、金属パラジウム（Ｐｄ）であることを特徴とする請求項５または６記載の光学シートの製造方法。
【請求項８】
前記工程（５）の後、さらに、前記無電解メッキ層上に電解光沢ニッケルメッキを施す工程を有することを特徴とする請求項５〜７のいずれか１項に記載の光学シートの製造方法。
【請求項９】
請求項１または２記載の光学シートを備えたことを特徴とするバックライト。
【発明の詳細な説明】
【技術分野】
【０００１】
本発明は、液晶表示装置のバックライトユニットに組み込まれ、液晶パネル側にバックライト光を効率よく出射する微細なレンズピッチのレンズ非集光部領域に金属反射層を有するレンズアレイシートからなる光学シート、その光学シートの製造方法およびその光学シートを備えたバックライトに関する。
【背景技術】
【０００２】
近年、カラー液晶表示装置は、携帯用ノートパソコンや、カラー液晶パネルを使った携帯用液晶ＴＶあるいはビデオ一体型液晶ＴＶ等として種々の分野で広く使用されてきている。また、情報処理量の増大化、ニーズの多様化、マルチメディア対応等に伴って、液晶表示装置の大画面化、高精細化が盛んに進められている。液晶表示装置は、基本的にバックライト部と液晶表示素子部とから構成されている。バックライト部としては、液晶表示素子の直下に光源を設けた直下方式や導光体の側面に光源を設けたエッジライト方式があり、液晶表示装置のコンパクト化からエッジライト方式が多用されてきている。このエッジライト方式は、板状の導光体の側面部に光源を配置して、導光体の表面全体を発光させる方式のバックライトである。
【０００３】
図１０に示すように、従来のバックライトユニットは、例えば、導光体（２１）、導光体裏面反射シート（２０）、光源（１８）、反射板（１９）、白色顔料膜等の光拡散層（２２）、プリズムシート（２６）で構成され、一対の偏光板（２４）により挟持された液晶セル（２３）からなる液晶パネル（２５）に近接して配置されている。このバックライト方式では、光源（１８）からの出射光を、導光体（２１）により面状に広げ、光拡散層（２２）により光線の放射分布を整え、プリズムシート（２６）により光線の方位を導光体（２１）の面の法線方向となるように調整しているバックライトユニット（２７）などが提案されている。
【０００４】
例えば、上記のプリズムシート（２３）により光線の方位を導光体（２１）の面の法線方向となるように制御する光学シートとしてレンチキュラーレンズシートを用いて、レンズ面と反対側の平坦面の非集光部領域に、酸化チタン等の白色顔料を主体とする光線を反射する白色反射層が形成されたレンチキュラーレンズシートが提案されている。
【０００５】
上記の白色反射層が形成されたレンチキュラーレンズシートは、下記の製造方法（以下「転写法」と言う）で製造されている。図１１に示すように、平板状の透明基材（２）にレンチキュラーレンズ（２ａ）が並設されたレンチキュラーレンズシートのレンズ面と反対側の平坦面上に、感光することで粘着性が消失する透明な紫外線感光性樹脂層（２８）を形成し［同図（ａ）］、紫外線照射装置（図示せず）によりレンチキュラーレンズ側からレンズを介してレンズ面に対して直交する方向の平行光線（２９）で露光し、露光部の感光した非粘着性の感光パターン部（２８ｂ）と非露光部の非感光の粘着性のパターン部（２８ａ）を形成する［同図（ｂ）］。その紫外線感光性樹脂層（２８）の表面に、転写シート（３０）の支持基材（３０ａ）上に形成された白色転写層（３０ｂ）の面を、必要に応じて加圧して重ね合わせ［同図（ｃ）］、引き続き、その転写シート（３０）を剥離して［同図（ｄ）］、その白色転写層（３０ｂ）を非露光部の非感光の粘着性のパターン部（２８ａ）に転移させ、白色転写層（３０ｂ）からなる白色反射層（３１）を形成する［同図（ｅ）］。
【０００６】
しかしながら、上記のレンチキュラーレンズシートの平坦面の非集光部領域に白色反射
層を形成する「転写法」には、下記の問題点がある。
（１）レンチキュラーレンズシートのレンズピッチが微細になると、転写シートの転写層膜の転写分解能の限界から転写ムラが生じてしまうために、自ずと、レンチキュラーレンズシートのレンズピッチの微細化に制約が生じる。
（２）一方、転写シートの転写分解能を向上されるために、白色転写層膜の切れを良くするために転写層膜を脆くすると、レンチキュラーレンズシートの平坦面の非集光部領域に白色反射層を形成後、転写層膜を構成する白色顔料等が擦れなどにより脱落し、レンチキュラーレンズシートに付着して汚れとなってしまう。
（３）上記の白色反射層を有するレンチキュラーレンズシートを光学シートとして液晶表示装置に用いる場合、液晶画素とレンズピッチとのモアレを解消できる液晶画素サイズよりも微細なレンズピッチに対応できない。特に、画素サイズ小さく、レンチキュラーレンズシートと液晶パネルとの近接距離が小さい小型液晶表示装置に対応できない。
（４）上記の白色反射層を有するレンチキュラーレンズシートを光学シートとして液晶表示装置のバックライトユニット組み込んだ場合、光線の通過する開口部に白色反射層とレンチキュラーレンズシートの間に介在する紫外線感光性樹脂層が長時間の光線暴露により黄変が生じて、液晶表示装置において液晶表示画像の色調変化が起こる。
【発明の開示】
【発明が解決しようとする課題】
【０００７】
本発明は、上記の問題点を解決するためになされたものであって、液晶表示装置のバックライトユニットに組み込まれ、液晶パネル側にバックライト光を効率よく出射する微細なレンズピッチのレンズ非集光部領域に金属反射層を有するレンズアレイシートからなる光学シート、その光学シートの製造方法およびその光学シートを備えたバックライトを提供することを目的とする。
【課題を解決するための手段】
【０００８】
上記の目的を達成するために、すなわち、
請求項１に係る発明は、
レンズアレーシートのレンズ面と反対側の平坦面の非集光部領域に光線を反射する金属反射層が形成されてなる光学シートである。
【０００９】
請求項２に係る発明は、
前記レンズアレーシートが、シリンドリカル状レンズを一方向に複数配列したレンチキュラーレンズシートであることを特徴とする請求項１記載の光学シートである。
【００１０】
請求項３に係る発明は、
請求項１または２記載の光学シートの製造方法であって、
レンズアレイシートのレンズ面と反対側の平坦面に、（１）実質的に光線透過性を有する金属蒸着層を形成する工程と、（２）その金属蒸着層上にポジ型レジスト層を形成する工程と、（３）レンズアレイシートのレンズ面側よりレンズを介して露光する工程と、（４）前記ポジ型レジスト層を現像して露光部の感光レジスト層を剥離・除去する工程と、（５）前記金属蒸着層をエッチングする工程と、（６）非露光部の非感光レジスト層を剥離・除去する工程と、からなることを特徴とする光学シートの製造方法である。
【００１１】
請求項４に係る発明は、
前記工程（６）の後、さらに、前記金属蒸着層に金属メッキを施す工程を有することを特徴とする請求項３記載の光学シートの製造方法である。
【００１２】
請求項５に係る発明は、
請求項１または２記載の光学シートの製造方法であって、
レンズアレイシートのレンズ面と反対側の平坦面に、（１）無電解メッキを行うための核剤を含有するポジ型レジスト層を形成する工程と、（２）レンズアレイシートのレンズ面側よりレンズを介して露光する工程と、（３）前記ポジ型レジスト層を現像して露光部の感光レジスト層を剥離・除去する工程と、（４）前記ポジ型レジスト層の非露光部の非感光レジスト層に無電解メッキを行うための活性化核剤を析出・生成させる工程と、（５）前記活性化核剤を析出・生成したレジスト層に無電解メッキを施す工程と、からなることを特徴とする光学シートの製造方法である。
【００１３】
請求項６に係る発明は、
前記無電解メッキを行うための核剤が、パラジウム（Ｐｄ）−スズ（Ｓｎ）錯体であることを特徴とする請求項５記載の光学シートの製造方法である。
【００１４】
請求項７に係る発明は、
前記析出・生成させる活性化核剤が、金属パラジウム（Ｐｄ）であることを特徴とする請求項５または６記載の光学シートの製造方法である。
【００１５】
請求項８に係る発明は、
前記工程（５）の後、さらに、前記無電解メッキ層上に電解光沢ニッケルメッキを施す工程を有することを特徴とする請求項５〜７のいずれか１項に記載の光学シートの製造方法である。
【００１６】
請求項９に係る発明は、
請求項１または２記載の光学シートを備えたことを特徴とするバックライトである。
【発明の効果】
【００１７】
本発明により、液晶表示装置のバックライトユニットに組み込まれ、液晶パネル側にバックライト光を効率よく出射する微細なレンズピッチのレンズ非集光部領域に金属反射層を有するレンズアレイシートからなる光学シート、その光学シートの製造方法およびその光学シートを備えたバックライトを提供できる。具体的には下記の効果を奏するものである。
（１）本発明の光学シートは、液晶表示装置のバックライトユニットに組み込まれ、液晶パネル側から反射して戻ってきた光線を金属反射層により再び液晶パネル側に戻し、一方バックライト側から射出された光線のうちレンズの焦点部以外の光線を金属反射層により再びバックライト側に戻す再帰反射を利用しているので、従来の「転写法」による酸化チタンなどの白色顔料を主体とした白色反射層に比較して光線利用効率が高い。
（２）本発明の光学シートの製造法により、従来の「転写法」では実現不可能な、微細レンズピッチのレンズ非集光部領域に金属反射層を形成することができる。
（３）本発明の光学シートの製造法により、従来の「転写法」に比較して、安定した金属反射層を形成できる。
（４）本発明の光学シートの製造法により、従来の「転写法」に比較して、少なくとも光線の通過する開口部にポジ型レジスト層（紫外線感光性樹脂層）が残存しないことから、長時間の光線暴露により黄変が生ずることがなく、したがって、液晶表示装置における画像の色調が変化することがない。
【発明を実施するための最良の形態】
【００１８】
以下、本発明の一実施形態について図面を参照して詳細に説明する。図１は、本発明の光学シートの一例を示すもので、同図（ａ）はその模式斜視図であり、同図（ｂ）はその縦方向の模式断面図である。図２は、本発明の光学シートの他の例を示す模式斜視図である。図３は、図２に示した光学シートのレンズ側から見た模式平面図である。図４は、図２に示した光学シートのレンズ側の反対面から見た模式平面図である。図５は、本発明の
光学シートの製造方法の一例を説明する模式工程図である。図６は、本発明の光学シートの製造方法の他の例を説明する模式工程図である。図７は、本発明の光学シートの製造方法の別の例を説明する模式工程図である。図８は、本発明の光学シートの製造方法のさらに別の例を説明する模式工程図である。図９は、従来のバックライトユニットの一例を示す模式断面図である。図１０は、従来の光学シートの製造方法の一例を説明する模式工程図である
本発明の光学シートは、レンズアレーシートのレンズ面と反対側の平坦面の非集光部領域に光線を反射する金属反射層が形成されてなる光学シートである。
【００１９】
本発明におけるレンズアレーシートとは、シリンドリカル状の円弧などの曲線を平行移動させて軌跡で示される曲面からなる単位レンズを一方向に配列したレンズアレシートであるレンチキュラーレンズシート、プリズムシート、あるいは円形、矩形、六角形などの底面形状を有しドーム状の曲面から構成される単位レンズを面内に整列配置した２次元レンズアレイシートなどが挙げられる。
【００２０】
例えば、図１（ａ）、（ｂ）に示すように、シリンドリカル状の円弧などの曲線を平行移動させて軌跡で示される曲面からなる単位レンズを一方向に配列した一次元レンズアレシートである、平板状の透明基材（２）上に、その表面に形成されたレンチキュラーレンズ（２ａ）と、透明基材（４）のレンズ面と反対側の平坦面のレンズの非集光部領域（３）に形成された金属反射層（３ａ）と、レンチキュラーレンズ（２ａ）のシリンドリカル状の凸部の頂上部に対応する位置に開口部（４）とで構成される光学シート（１）である。この際、単位レンズ（２ａ）に入射する画像光が集光するように、単位レンズ（２ａ）側の反対面の平坦面内ないしその近傍に焦点を有する形状とすることが必要である。
【００２１】
透明基材（２）は、少なくとも可視光を透過する材料であれば特に限定されるものではなく、機械的強度，薄型，軽量，加工性などの面からプラスチック材料が好ましい。プラスチック材料としては、例えば、アクリル系樹脂，ポリカーボネート，ポリエチレンテレフタレート等を用いることができる。
【００２２】
単位レンズ（２ａ）のレンズピッチｐは、光学シート（１）が適用される画像表示装置の解像度によって決まる。すなわち、単位レンズ（２ａ）のレンズピッチｐは表示される画像の画素ピッチ以下、より望ましくは表示される画像の画素ピッチの１／４以下とすることが、表示すべき画像の解像度を維持するために望ましい。
【００２３】
レンチキュラーレンズの形成方法は、公知の方法を用いることができる。例えば、整列配置する単位レンズの形状に対応した凹凸面を有する金型や、ニッケル（Ｎｉ）製スタンパなどの形状を転写する方法や、レジスト材料をフォトリソグラフィ法により所望のピッチでパターン形成し、これを加熱溶融してレンズとする方法などがある。
【００２４】
生産性の観点からは金型あるいはスタンパを用いる方法が望ましい。具体的には前記の透明基材を用いて熱プレス法、押出し成形法、ロール成形法などにより、透明基材の表面に直接レンズ形状を形成する方法、すなわち、レンチキュラーレンズ（２ａ）と透明基材（２）が一体成形する方法がある。
【００２５】
また、紫外線硬化性樹脂，熱硬化性樹脂，熱可塑性樹脂などから適宜選択した材料を、金型やスタンパ等と透明基材の間に充填し、硬化する方法がある。この場合には、透明基材とレンズ材料との密着性を高めるために、透明基材（１）表面にコロナ放電処理，プラズマ放電処理などを施してもよい。
【００２６】
また、図２に示すように、本発明の光学シート（５）は、平板状の透明基材（６）と、
その表面に形成された、例えば、円形の底面形状を有しドーム状の曲面から構成される単位レンズ（６ａ）を面内に整列配置した２次元レンズアレイ（７）と、透明基材（６）のレンズ面と反対側の平坦面のレンズの非集光部領域に形成された金属反射層（８）と、レンズアレイ（７）の凸部の頂上部に対応する位置に光線の通過する開口部（９）とで構成されるものであってもよい。なお、図２に示した光学シート（５）のレンズ側から見た平面図を図３に、また、レンズ側の反対面から見た平面図を図４に模式的に示してある。
【００２７】
透明基材（６）は、少なくとも可視光を透過する物質であれば特に限定されるものではなく、機械的強度，薄型，軽量，加工性などの面からプラスチック材料が好ましい。プラスチック材料としては、例えば、アクリル系樹脂，ポリカーボネート，ポリエチレンテレフタレート等を用いることができる。
【００２８】
レンズアレイ（７）は、透明基材（６）上にレンズ機能を有する微小な凸部（単位レンズ（６ａ）を周期的に配列させたものである。単位レンズ（６ａ）は、円形の底面形状を有する以外に、矩形、六角形などの底面形状を有し、ドーム状の曲面から構成される単位レンズを、面内に整列配置した２次元レンズアレイなどが用いられる。この際、単位レンズ（６ａ）に入射する画像光が集光するように、単位レンズ（６ａ）側の反対面の平坦面内ないしその近傍に焦点を有する形状とすることが必要である。
【００２９】
単位レンズ（６ａ）のレンズピッチｐは、光学シート（５）が適用される画像表示装置の解像度によって決まる。即ち、単位レンズ（６ａ）のレンズピッチｐは表示される画像の画素ピッチ以下、より望ましくは表示される画像の画素ピッチの１／４以下とすることが、表示すべき画像の解像度を維持するために望ましい。
【００３０】
レンズアレイ（７）の形成方法は、レンチキュラーレンズの場合と同様に形成することができる。
【００３１】
以下、本発明の光学シートをレンズアレイシートとしてレンチキュラーレンズシートを用いた場合について本発明の光学シートの製造方法を詳細に説明する。
【００３２】
本発明の光学シートの第１の実施形態としての製造方法を図５を参照して説明する。本発明の光学シートの第１の実施形態としての製造方法は、平板状の透明基材（２）上の表面にレンチキュラーレンズ（２ａ）が形成されたレンチキュラーレンズシートのレンズ面と反対側の平坦面に、（１）実質的に光線透過性を有する金属蒸着層を形成する工程と、（２）その金属蒸着層上にポジ型レジスト層を形成する工程と、（３）レンズアレーシートのレンズ面側よりレンズを介して露光する工程と、（４）前記ポジ型レジスト層を現像して露光部の感光レジスト層を剥離・除去する工程と、（５）前記金属蒸着層をエッチングする工程と、（６）非露光部の非感光レジスト層を剥離・除去する工程と、からなることを特徴とする光学シートの製造方法である。
【００３３】
図５に、その工程を説明する模式図を示した。まず、平板状の透明基材（２）上に、その表面に形成されたレンチキュラーレンズ（２ａ）が形成されたレンチキュラーレンズシートのレンズ面と反対側の平坦面に、実質的に光線透過性を有する金属蒸着層（１０）を形成する［同図（ａ）］。
【００３４】
上記の金属蒸着層（１０）を形成する方法としては、特に制限はなく、例えば、真空蒸着法、スパッタリング法、イオンプレーティング法、反応性真空蒸着法、反応性スパッタリング法、反応性イオンプレーティング法などの通常の金属薄膜の形成方法によって形成される。したがって、本発明でいう蒸着法には前記のような真空蒸着法、スパッタリング法、イオンプレーティング法、反応性真空蒸着法、反応性スパッタリング法、反応性イオ
ンプレーティング法を含むものである。本発明の金属蒸着層（１０）に用いる金属としては特に制限はなく、例えば、銀、アルミニウムなどの単体金属や、金属化合物や、合金が使用できる。したがって、本発明でいう金属蒸着層（１０）には前記のような単体金属蒸着層、金属化合物蒸着層、合金蒸着層を含むものである。金属蒸着層（１０）の厚さは、特に制限はないが、通常、５ｎｍ〜２００ｎｍ程度の範囲から適宜選択される。厚さが５ｎｍ未満では金属蒸着層に固有の作用、すなわち、光線選択透過性や光線選択反射性が発揮されず好ましくない。金属蒸着層の反射性を目的とする場合には通常３０ｎｍ程度以上とするのが好ましい。一方、２００ｎｍを超えても反射率のさらなる向上はみられず好ましくない。
【００３５】
次に、上記の金属蒸着層（１０）上にポジ型レジスト層を形成する［同図（ｂ）］。
【００３６】
ポジ型レジスト層を形成する方法としては、特に、ポジ型レジスト組成物や塗布方法などは制限されず、例えば、アルカリ可溶性のノボラック樹脂／キノンジアジド系ポジ型レジスト組成物を主体とするレジスト液を金属蒸着層（１０）上に、ダイコーターなどにより均一に塗布後、乾燥してレジスト膜を形成する。
【００３７】
引き続き、レンチキュラーレンズシートのレンズ面側よりレンズ（２ａ）を介して、レンズ面に対して直交する方向の平行光線（１２）で露光する。露光により、ポジ型レジスト層にレンズの集光領域の感光レジスト部（１１ｂ）とレンズの非集光領域の非感光レジスト部（１１ａ）が形成される［同図（ｃ）］。
【００３８】
露光条件は使用するポジ型レジストにより適宜決定されるが、上記のアルカリ可溶性のノボラック樹脂／キノンジアジド系ポジ型レジスト組成物を主体とするレジスト液を使用した場合は、通常、波長４３６ｎｍや波長３６５ｎｍのような低波長の可視光線ないし近紫外線が用いられる。
【００３９】
露光後は、上記のポジ型レジスト層を現像して、露光部の感光レジスト部（１１ｂ）を剥離して除去する［同図（ｄ）］。
【００４０】
現像条件は使用するポジ型レジストにより適宜決定されるが、上記のアルカリ可溶性のノボラック樹脂／キノンジアジド系ポジ型レジスト組成物を主体とするレジスト液を使用した場合は、通常、アルカリ現像液で現像される。アルカリ現像液は、この分野で用いられる水酸化ナトリウムなど各種のアルカリ性水溶液が用いられる。
【００４１】
次に、除去された感光レジスト部（１１ｂ）の金属蒸着層のみを選択的にエッチングして溶解除去する［同図（ｅ）］。
【００４２】
金属蒸着層をエッチングする方法としては、エッチング溶液として通常使用されている塩化第二鉄水溶液、塩化第二銅水溶液などを使用して溶解除去することができる。
【００４３】
その後、残存する非感光レジスト部（１１ａ）側から全面露光し、非感光レジスト部（１１ａ）を現像して溶解除去して［同図（ｆ）］、レンチキュラーレンズシートのレンズ面と反対側の平坦面の非集光部領域に光線を反射する金属反射層１０（図１における３ａに相当する）が形成されてなる光学シートが得られる。
【００４４】
なお、本発明において、図６に示すように、上記で得られた平板状の透明基材（２）上に、その表面に形成されたレンチキュラーレンズ（２ａ）が形成されたレンチキュラーレンズシートのレンズ面と反対側の平坦面の非集光部領域に光線を反射する金属反射層（１０）が形成されてなる光学シート［同図（ｆ）］のその金属反射層（１０）の上に、必要
に応じて、さらに金属メッキ層（１３）（図１における３ａに相当する）を形成することもできる［同図（ｇ）］。メッキ法での金属層を構成する金属としては、ニッケル、スズ、銀などの金属が好適である。例えば、電解メッキによってより厚膜の金属層を形成する。形成される金属メッキ層の厚さは、０．５以上９μｍ未満、より好ましくは１．０〜８μｍが好適である。０．５μｍ以下ではメッキ層の信頼性が十分ではなく、９μｍ以上では膜形成に時間がかかり経済的ではない。メッキの条件は、メッキ浴の組成、電流密度、浴温、撹拌条件などにより異なるが、特に制限はない。
【００４５】
上記の本発明の光学シートの製造方法によれば、レンチキュラーレンズシートの非集光部領域に光線を反射する金属反射層が形成されてなる光学シートには、ポジ型レジスト層（紫外線感光性樹脂層）が残存しない構成であるから、この光学シートを液晶表示装置のバックライトユニット組み込んだ場合、長時間の光線暴露により黄変が生ずることがなく、液晶表示装置において液晶表示画像の色調変化が起こることがない。
【００４６】
次に、本発明の光学シートの第２の実施形態としての製造方法を図７を参照して説明する。本発明の光学シートの第２の実施形態としての製造方法は、平板状の透明基材（２）上の表面にレンチキュラーレンズ（２ａ）が形成されたレンチキュラーレンズシートのレンズ面と反対側の平坦面に、（１）無電解メッキを行うための核剤を含有するポジ型レジスト層を形成する工程と、（２）レンズアレーシートのレンズ面側よりレンズを介して露光する工程と、（３）前記ポジ型レジスト層を現像して露光部の感光レジスト層を剥離する工程と、（４）前記ポジ型レジスト層の非露光部の非感光レジスト層に無電解メッキを行うための活性化核剤を析出・生成させる工程と、（５）前記活性化核剤を析出・生成したレジスト層に無電解メッキを施す工程と、からなることを特徴とする光学シートの製造方法である。
【００４７】
図７に示すように、平板状の透明基材（２）上の表面にレンチキュラーレンズ（２ａ）が形成されたレンチキュラーレンズシートのレンズ面と反対側の平坦面に、無電解メッキを行うための核剤（図示せず）を含有するポジ型レジスト層（１４）を形成する［同図（ａ）］。上記のポジ型レジスト層（１４）を構成するレジスト組成物は、前記第１の実施形態としての製造方法におけると同様に、例えば、アルカリ可溶性のノボラック樹脂／キノンジアジド系ポジ型レジスト組成物を主体とするレジスト液を使用し、このレジスト液に上記の核剤として、パラジウム（Ｐｄ）−スズ（Ｓｎ）錯体を含有させて使用することができる。核剤を含有するポジ型レジスト層を形成する方法としては、例えば、第１の実施形態としての製造方法におけると同様に、アルカリ可溶性のノボラック樹脂／キノンジアジド系ポジ型レジスト組成物を主体とするレジスト液を平板状の透明基材（２）の平坦面上に、ダイコーターなどにより均一に塗布後、乾燥してレジスト膜を設けて無電解メッキを行うための核剤（図示せず）を含有するポジ型レジスト層（１４）を形成する。
【００４８】
次に、第１の実施形態としての製造方法におけると、同様に、レンチキュラーレンズシートのレンズ面側よりレンズ（２ａ）を介して、レンズ面に対して直交する方向の平行光線（１２）で露光する。露光により、ポジ型レジスト層にレンズの集光部領域の感光レジスト部（１４ｂ）とレンズの非集光領域の非感光レジスト部（１４ａ）が形成される［同図（ｂ）］。
【００４９】
露光後は、第１の実施形態としての製造方法におけると、同様に、上記のポジ型レジスト層をアルカリ現像液で現像して、露光部の感光レジスト部（１４ｂ）を剥離して除去する［同図（ｃ）］。
【００５０】
引き続いて、非感光レジスト部（１４ａ）に含有するパラジウム（Ｐｄ）−スズ（Ｓｎ）錯体からなる核剤をアクセレーターで核剤を酸化還元反応により活性化処理を施し、ス
ズ塩を溶解して、金属パラジュウム（Ｐｄ）（図示せず）を非感光レジスト部（１４ａ）に選択的に析出・生成させた非感光レジスト部（１４ｃ）形成する［同図（ｄ）］。
【００５１】
上記非感光レジスト部（１４ｃ）に含有する金属パラジュウム（Ｐｄ）を選択的に生成させたこの金属パラジュウム（Ｐｄ）を無電解ニッケルメッキの触媒核として、無電解ニッケルメッキ浴に浸漬し、非感光レジスト部（１４ｃ）上にニッケル膜を設け金属反射層（１５）（図１における３ａに相当する）を形成する［同図（ｅ）］。
【００５２】
なお、本発明において、図８に示すように、上記で得られた平板状の透明基材（２）上の表面にレンチキュラーレンズ（２ａ）が形成されたレンチキュラーレンズシートのレンズ面と反対側の平坦面の非集光部領域に光線を反射する金属反射層（１５）が形成されてなる光学シート［同図（ｅ）］のその金属反射層（１５）の上に、必要に応じて、さらに電解光沢ニッケルメッキを施し、光沢ニッケルメッキ膜を設けて金属反射層（１６）（図１における３ａに相当する）を形成することもできる。
【００５３】
上記の本発明の光学シートの第２の実施形態としての製造方法によれば、レンチキュラーレンズシートの非集光部領域に光線を反射する金属反射層が形成されてなる光学シートには、ポジ型レジスト層が残存するが、光線の通過する開口部にはそのポジ型レジスト層（紫外線感光性樹脂層）が存在しない構成であるから、この光学シートを液晶表示装置のバックライトユニット組み込んだ場合、長時間の光線暴露により黄変が生ずることがなく、液晶表示装置において液晶表示画像の色調変化が起こることがない。
【００５４】
本発明の光学シートを用いて、図９に示すような、導光体（２１）、導光体裏面反射シート（２０）、光源（１８）、反射板（１９）、白色顔料膜等の光拡散層（２２）、光学シート（１）で構成される、レンズアレーシートのレンズ面と反対側の平坦面の非集光部領域に光線を反射する金属反射層が形成されてなる光学シート（１）を備えたバックライト（１７）を提供できる。そして、一対の偏光板（２４）により挟持された液晶パネル（２３）からなる液晶パネル（２５）に近接して配置される。このバックライト（１７）により、液晶パネル（２３）側から反射して戻ってきた光線を金属反射層により再び液晶パネル（２３）側に戻し、一方導光体（２１）側から射出された光線のうちレンズの焦点部以外の光線を金属反射層により再び導光体（２１）側に戻す再帰反射を利用しているので光線利用効率の高いバックライトを提供できる。
【００５５】
詳細に上に述べたように、本発明の光学シートは、本発明の光学シートは液晶表示装置のバックライトユニットに組み込まれ、液晶パネル側から反射して戻ってきた光線を本発明の光学シートの金属反射層により再び液晶パネル側に戻し、一方、バックライト側から射出された光線のうちレンズの焦点部以外の光線を本発明の光学シートの金属反射層により再びバックライト側に戻す再帰反射を利用しているので、従来の「転写法」による酸化チタンなどの白色顔料を主体とした白色反射層に比較して光線利用効率が高い光学シートが得られる。また、本発明の光学シートの製造法により、従来の「転写法」では実現不可能な、微細レンズピッチのレンズ非集光部領域に安定した金属反射層を形成することができる。さらに、少なくとも光線の通過する開口部にポジ型レジスト層（紫外線感光性樹脂層）が残存しないことから、この光学シートを液晶表示装置のバックライトユニット組み込んだ場合、長時間の光線暴露により黄変が生ずることがなく、液晶表示装置において液晶表示画像の色調変化が起こることがない。
【図面の簡単な説明】
【００５６】
【図１】本発明の光学シートの一例を示したものであって、（ａ）は、その模式斜視図である。（ｂ）は、その縦方向の模式断面図である。
【図２】本発明の光学シートの他の例を示す模式斜視図である。
【図３】図２に示した光学シートのレンズ側から見た模式平面図である。
【図４】図２に示した光学シートのレンズ側の反対面から見た模式平面図である。
【図５】本発明の光学シートの製造方法の一例を説明する模式工程図である。
【図６】本発明の光学シートの製造方法の他の例を説明する模式工程図である。
【図７】本発明の光学シートの製造方法の別の例を説明する模式工程図である。
【図８】本発明の光学シートの製造方法のさらに別の例を説明する模式工程図である。
【図９】本発明の光学シートを備えたバックライトの一例を示す模式断面図である。
【図１０】従来のバックライトの一例を示す模式断面図である。
【図１１】従来の光学シートの製造方法の一例を説明する模式工程図である。
【符号の説明】
【００５７】
１、５・・・光学シート
２、６・・・透明基材
２ａ・・・レンチキュラー単位レンズ
３、８・・・非集光部領域
４、９・・・開口部
６ａ・・・円形の底面形状を有するドーム状の曲面から構成される単位レンズ
７・・・レンズアレイ
１０・・・金属蒸着反射層
１１、１４・・・ポジ型レジスト層
１１ａ、１４ａ・・・非露光部の非感光レジスト部
１１ｂ、１４ｂ・・・露光部の感光レジスト部
１２、２９・・・露光光線
１３・・・金属メッキ反射層
１４ｃ・・・核剤を析出・生成した非露光部の非感光レジスト部
１５・・・ニッケル金属反射層
１６・・・光沢ニッケル金属反射層
１７、２７・・・バックライト
１８・・・光源
１９・・・反射鏡板
２０・・・導光体裏面反射シート
２１・・・導光体
２２・・・光拡散層
２３・・・液晶セル
２４・・・偏光板
２５・・・液晶パネル
２６・・・プリズムシート
２８・・・紫外線感光性樹脂層
２８ａ・・・非露光部の非感光粘着性パターン部
２８ｂ・・・露光部の感光非粘着性パターン部
３０・・・転写シート
３０ａ・・・転写シート支持基材
３０ｂ・・・白色転写層
３１・・・白色反射層
【図１】
2007065268.tif 000003
【図２】
2007065268.tif 000004
【図３】
2007065268.tif 000005
【図４】
2007065268.tif 000006
【図５】
2007065268.tif 000007
【図６】
2007065268.tif 000008
【図７】
2007065268.tif 000009
【図８】
2007065268.tif 000010
【図９】
2007065268.tif 000011
【図１０】
2007065268.tif 000012
【図１１】
2007065268.tif 000013